FR 2943336 A1 20100924 FR 1051907 A 20100317 " COMPOSITIONS POUR LE CONDITIONNEMENT DE BOUES " La présente invention se rapporte à une composition de traitement de boues comprenant un composé minéral et un composé organique. On tonnait de telles compositions notamment du document EP 0 104 904 (US 4 711 727) qui divulgue l'utilisation de différents 15 composés minéraux, en association avec divers polymères organiques. Toutefois, selon l'enseignement de ce document, le polymère organique a une action dispersante permettant de produire des suspensions concentrées de composés minéraux ayant une viscosité acceptable en vue de pomper la composition susdite. 20 Le document US 4,675,114 divulgue en outre un procédé de traitement de boues par un ajout séquentiel d'un composé minéral et un composé organique parmi de multiples étapes successives. .Les villes, notamment les grandes métropoles, et les industries, produisent ou rejettent des volumes très importants d'eaux 25 usées. Le traitement de ces eaux, avant leur rejet dans le milieu naturel, a pour résultat la formation de très grosses quantités de boues. Une étape de déshydratation mécanique est généralement nécessaire afin de réduire au maximum le volume occupé par les boues, quelles que soient leurs origines, et d'accroître leur siccité avant leur valorisation agricole ou par 30 incinération ou par compostage ou encore avant leur élimination par stockage en décharge. Cette déshydratation, c'est-à-dire la séparation solide/liquide, est réalisée dans la plupart des cas au moyen d'un filtre à 1 10 bandes, d'un filtre-presse ou d'un décanteur centrifuge qui combinent le. plus souvent un conditionnement chimique appliqué en amont d'une action mécanique. Outre la réduction de volume, l'objet de ce traitement est de faciliter la manipulation, le transport et le stockage de ces boues. La présente invention concerne particulièrement le conditionnement des boues à l'aide d'un composé minéral et organique. Par les termes � boues � au sens de l'invention, on entend un résidu présentant un taux de matière sèche d'au moins 0,5%, souvent supérieur ou égal à 1%. Les boues peuvent être minérales ou organiques ou huileuses. La notion de conditionnement, en particulier de conditionnement chimique, doit être comprise au sens de la présente invention comme défini par Degrémont dans � Mémento Technique de l'eau, Edition du Cinquantenaire 1989, 9ème édition � au chapitre 19, en particulier au pages 949 à 959. Pour que la boue soit filtrable, il faut préalablement casser la cohésion colloïdale de la boue et augmenter artificiellement la taille des particules qui la constituent. C'est l'objet du conditionnement. Un conditionnement adéquat de la boue est la base du bon fonctionnement de l'atelier de déshydratation. Le conditionnement devra donc être optimisé pour être adapté à la fois à la nature des boues à traiter mais aussi au type d'outil de déshydratation. Le conditionnement des boues est donc en réalité un traitement dans lequel les caractéristiques des boues sont modifiées pour faciliter la séparation de la phase solide et de la phase liquide. Contrairement à un procédé de traitement de l'eau (voir par exemple le document US 4,711,727) dont le principe consiste à provoquer, par l'ajout de floculant et/ou coagulant, l'agglomération et la décantation des particules colloïdales, le conditionnement des boues vise à préparer ces dernières pour permettre le bon fonctionnement des appareils de déshydratation mécanique en éliminant notamment les problèmes de fluage, de colmatage des toiles et de collage des gâteaux. Le conditionnement des boues consiste donc en une application particulière de la coagulation-floculation. Il a pour but d'augmenter sa siccité (teneur en matière sèche) en accélérant la séparation solide/liquide. D'ailleurs, le document US 4,711,727 divulgue l'utilisation conjointe de suspensions minérales pouvant contenir de la chaux et, de manière indifférente, de floculant et/ou coagulant, pour floculer des eaux usées, chargées à hauteur d'environ 300 mg/I (0,03%) de matière en suspension et enseigne notamment d'effectuer des dilutions préalables des suspensions minérales précitées. Trois technologies sont le plus fréquemment utilisées comme systèmes de déshydratation mécanique dans les installations de conditionnement de boues. Les filtres à bandes presseuses Sur ce type de filtre, la boue conditionnée est d'abord égouttée puis compressée entre deux toiles filtrantes. Le système d'avancement et de compression des toiles est assuré par des rouleaux. Ce type d'outil nécessite un floc consistant et bien dissocié, favorisant une libération d'eau rapide lors de l'étape d'égouttage. Les décanteurs centrifuges ou centrifugeuses Ces systèmes utilisent la force centrifuge pour engendrer une décantation accélérée. Une bonne séparation supposera de former un floc volumineux et lourd, résistant au cisaillement. Les filtres-presses (ou filtres à plateaux) Contrairement aux systèmes précédents, cet outil fonctionne de façon discontinue, par batch. Un filtre-presse est constitué de plateaux recouverts de toiles filtrantes, disposés en batterie, chambrés et/ou à membrane. Les chambres aménagées entre chaque plateau sont alimentées avec de la boue conditionnée par l'intermédiaire d'une pompe. Cette pompe à boue alimente les chambres (opération de gavage) jusqu'à l'obtention d'une pression élevée, généralement comprise entre 10 et 15 bars. En fin de cycle, les plateaux sont séparés afin d'évacuer les gâteaux formés (" débâtissage "). II est très souhaitable que les gâteaux ainsi formés restent relativement fermes et surtout se décollent bien des plaques et toiles ; dans le cas contraire, une intervention manuelle et des nettoyages et lavages sont nécessaires. Dans le cas du filtre-presse, on recherchera un conditionnement robuste aux contraintes (notamment de pression). Parmi les différents conditionnements chimiques visant à préparer la boue, on distingue notamment le conditionnement organique et le conditionnement minéral. Le conditionnement dit organique : utilisation de polymère organique comme seul floculant (dosage-type 2 à 20 kg par tonne de matières sèches). Seuls les polyélectrolytes de synthèse à longues chaînes (masses moléculaires élevées, notamment à base d'acrylamide) sont efficaces ; ils forment des flocs volumineux et bien différenciés dans une eau interstitielle clarifiée. Ce conditionnement est surtout utilisé lors de la déshydratation sur centrifugeuse et filtre à bandes presseuses. Il est peu utilisé lors d'une déshydratation mécanique par filtration sous pression (filtre-presse mécanisé) car il conduit à un temps de pressée plus long, en raison de la résistance spécifique élevée, à des lavages fréquents des toiles et à un moins bon décollement du gâteau. Le conditionnement dit minéral : utilisation conjointe d'un sel de fer ou d'aluminium, comme le chlorure ferrique (dosage-type : 3 à 10 % en poids par rapport à la matière sèche traitée) et de la chaux (dosage-type : 10 à 40 % en poids par rapport à la matière sèche traitée). Ce mode de conditionnement produit un floc fin mais très robuste aux contraintes ; il sera donc tout particulièrement adapté à la filtration sur filtre presse. Néanmoins l'utilisation de sels de fer n'est pas sans poser de problème d'exploitation tels que : corrosion des canalisations et des filtres en acier ou fonte, présence de chlorures en forte proportion, présence de fer qui, lors de l'incinération des boues, est à l'origine de la production de mâchefer, risque de brûlures pour le personnel. Il existe également des conditionnements mixtes (minéral et organique) afin d'optimiser les performances de déshydratation. Comme on le voit, toutes les méthodes de conditionnement ci-dessus présentent des inconvénients. Le conditionnement organique n'est pas le mieux adapté à certains systèmes de déshydratation comme les filtres-presses ; les autres conditionnements évoqués font notamment appel aux sels de fer qui posent les nombreux problèmes précités. Une autre possibilité encore de conditionnement mixte est divulguée dans le document EP 1 154 958. Le procédé divulgué enseigne une addition de chaux à des boues industrielles, choisie pour éviter que le pH de la boue à laquelle la chaux a été ajoutée ne s'élève trop rapidement. Le procédé prévoit également l'addition de composants organiques floculants à longue chaîne (anionique, cationique ou non ionique, de manière indifférente) pour faciliter la floculation de la boue ainsi traitée. Puisque le pH de la boue augmente de façon contrôlée , le composant organique floculant peut exercer son activité floculante sans être dégradé par une augmentation trop rapide de pH. Dans le document WO2008/058973, un procédé de traitement de boues par de la chaux est décrit, selon lequel un floculant organique anionique est ajouté à la boue, puisque les polymères cationiques se dégradent en général rapidement à partir d'un pH valant 9 ou 10. Puisque le floculant anionique présente un optimum d'activité à des pH au-delà de 10 à 12, il est donc préférable d'effectuer une montée de pH rapide ce que permet parfaitement l'addition de chaux à la boue. Quels que soient le mode de conditionnement et les réactifs mis en jeu, un bon conditionnement des boues suppose la maitrise des mécanismes de coagulation/floculation, l'objectif étant de permettre la bonne dispersion des réactifs dans la boue sans déstructurer la boue floculée. Un soin tout particulier doit donc être apporté à l'intégration des réactifs (mode et ordre d'intégration), aux temps de contact et de maturation ainsi qu'aux contraintes appliquées sur la boue floculée. L'obtention de bons résultats nécessite fréquemment, entre autres : - la préparation des réactifs (mise en solution du/des polymère(s), fabrication de lait de chaux) pour favoriser leur dispersion et accroître leur 5 efficacité à conditionner la boue ; - des bassins de conditionnements successifs - et/ou des mélangeurs en ligne. Peuvent également être critiques l'ordre d'injection des réactifs (le chlorure ferrique doit être ajouté avant la chaux et le polymère 10 souvent en dernier lieu) et certaines interactions entre réactifs (risque de floculation de la chaux par le polymère). Dès lors, comme on peut le constater, les réactifs de conditionnement de boues existants présentent tous des contraintes laborieuses comme de tenir compte de l'ordre d'addition des réactifs, de 15 l'instabilité des composants si ajoutés ensembles, nécessitant un isolement (stockage, amenée séparée) et/ou des précautions d'addition ou encore la sélection de chaux spécifique, comme par exemple pour conférer à la boue les propriétés optimales pour que le polymère puisse avoir son action floculante . 20 La présente invention vise à pallier les inconvénients précités de l'art antérieur lors du conditionnement des boues avant déshydratation, en offrant une solution simple, sûre et efficace aux problèmes rencontrés précédemment. Simple par une réduction des opérations (réduction des coûts d'entreposage des composés, réduction des coûts de mise en 25 oeuvre); sûre par l'absence ou la limitation du recours aux sels de fer et efficace, notamment par l'obtention de flocs résistants, compatibles avec l'usage de filtres-presses permettant donc un rendement de filtration élevé (augmentation de la siccité (teneur en matière sèche) du gâteau obtenu, accélération de l'étape de séparation mécanique solide/liquide et réduction 30 des problèmes de fluage, de colmatage des toiles et de collage des gâteaux). Selon l'invention, il a été trouvé de manière surprenante qu'une composition caractérisée en ce que ledit composé minéral est de la chaux et en ce que ledit composé organique est un coagulant organique cationique présentant un poids moléculaire moyen pondéral inférieur ou égal à 5 millions g/mol, avantageusement inférieur ou égal à 3 millions glmol et supérieur ou égal à 20 000 glmol, avantageusement supérieur ou égal à 50 000 g/mol, en particulier supérieur ou égal à 200 000 glmol, préférentiellement supérieur ou égal à 500 000 glmol, ledit coagulant organique cationique étant choisi dans le groupe des polymères linéaires ou ramifiés à base de sels de diallyldialkyl ammonium, permet d'effectuer un conditionnement des boues optimum avant que celles-ci ne subissent une opération de déshydratation mécanique. Ce conditionnement se caractérise par une simplification de la mise en oeuvre, tout en permettant une amélioration des performances de filtration. En effet, selon la présente invention, il a été trouvé de manière surprenante que l'association d'un composé minéral particulier avec un polymère organique particulier dans une composition permet une utilisation pour le traitement des boues, et plus particulièrement pour le conditionnement des boues, notamment urbaines et industrielles, avant que celles-ci ne subissent une opération de déshydratation mécanique, c'est-à-dire une composition qui est d'une part stable et homogène pour faciliter son entreposage et son utilisation et qui permet d'autre part de réduire les coûts de mise en oeuvre, tout en obtenant un rendement de filtration élevé. La composition selon l'invention permet donc notamment d'augmenter la siccité (teneur en matière sèche) du gâteau obtenu lors de l'étape de séparation mécanique solidelliquide. Au sens de l'invention, un coagulant est un composé qui permet de déstabiliser les constituants présents dans une eau ou boue donnée et dès lors la formation de microflocs, au contraire d'un floculant qui permet d'agglomérer en agrégats les particules formées pendant la déstabilisation. Lors de la coagulation par un coagulant cationique, c'est-à-dire chargé positivement, il va se produire un phénomène d'équilibrage des charges des particules dans la boue (chargée négativement). En effet, d'une manière générale, les particules dans la boue portant une charge négative vont voir leurs charges être contrebalancées par les charges positives des coagulants cationiques. Les coagulants cationiques vont interagir avec plusieurs particules de la boue et former ainsi des microflocs. La présente invention a donc pour objet des compositions comprenant à la fois de la chaux et au moins un polymère, encore appelé coagulant, organique cationique à base de sels de diallyldialkyl ammonium pour le conditionnement des boues avant leur déshydratation. De préférence, les compositions selon l'invention sont préalablement fabriquées et livrées sous la forme d'un mélange homogène et stable dudit au moins un coagulant et de chaux, avant d'être introduits simultanément pour le conditionnement des boues. Une telle fabrication industrielle préalable des compositions selon l'invention est rendue possible grâce à la bonne stabilité dans le temps du mélange, sous forme de poudre ou liquide ; les compositions peuvent dès lors être stockées durant plusieurs semaines avant leur utilisation, sans risque d'altération de leur efficacité pour le conditionnement des boues, comme il apparait dans les exemples 3, 4 et 6 ci-dessous. Comme signalé plus haut, l'ajout de chaux engendre un pH élevé qui provoque, dans la plupart des cas, l'inactivation ou la destruction par hydrolyse alcaline des polymères organiques lors d'une utilisation mixte. De plus, la présence conjointe de chaux et de polymère organique peut conduire à une consommation de ce dernier pour floculer la chaux, ce qui est inutile et rend le polymère indisponible (voir exemple 1). L'homme du métier n'est donc pas incité à utiliser ce type de polymère conjointement à la chaux, en particulier sous la forme d'une réelle composition (mélange), pour pallier les déficiences de l'art antérieur pour le conditionnement des boues. En outre, rien ne laisse penser qu'une simple association comprenant à la fois de la chaux et au moins un coagulant organique pour le conditionnement des boues puisse être suffisante, à la sortie de l'étape de déshydratation mécanique, pour obtenir des flocs résistants et un degré de siccité supérieur à celui réalisé par la mise en oeuvre des procédés classiques et de permettre des économies énergétiques et/ou en agents de conditionnement (coagulant, chaux), comme le montre l'exemple 5. Avantageusement, ledit coagulant organique cationique présente une charge cationique supérieure ou égale à 4, de préférence supérieure ou égale à 4,5 et en particulier supérieure ou égale à 5 meglg, la charge cationique étant avantageusement inférieure ou égale à 10, de préférence inférieure ou égale à 9 meq/g, en particulier inférieure ou égale à 7,5 meq/g Avantageusement, ledit polymère à base de sels de diallyldialkyl ammonium est un polymère à base de composés de formule générale : (CH2=CH-CH2)2N+R1R2, X- Dans laquelle X- représente un halogénure ou un autre contre-ion de charge négative, RI et R2 représentent indépendamment l'un de l'autre un atome d'hydrogène ou une chaîne alkyle en CI à C10. Dans une forme de réalisation avantageuse, ledit polymère est un polymère à base de chlorure de diallyl diméthyl ammonium, encore appelé DADMAC. Ledit polymère linéaire ou ramifié à base de sels de diallyldialkyl ammonium peut être un copolymère et comprendre un ou plusieurs autres monomères choisi dans le groupe constitué des monomères non ioniques, tel que l'acrylamide, le méthacrylamide, la N- vinyl pyrrolidone, le vinylacétate, l'alcool vinylique, les esters acrylate, l'alcool allylique, le N-vinyl acétamide ou la N-vinylformamide, et des monomères cationiques tels que le dialkylaminoalkyl (méth)acrylate, le dialkylaminoalkyl (méth)acrylamide, leurs sels d'ammonium quaternaire ou leurs sels d'acides comme par exemple l'acrylate de diméthylaminoéthyle (ADAME), du méthacrylate de diméthylaminoéthyle (MADAME), quaternisés ou salifiés, du chlorure d'acrylamidopropyltriméthylammonium (APTAC) et du chlorure de méthacrylamidopropyltriméthylammonium (MAPTAC). Dans une variante selon l'invention, ledit coagulant organique cationique comporte, en association aux charges cationiques, des charges anioniques portées par des monomères anioniques, tels que, par exemple, l'acide (méth)acrylique, l'acide acrylamidométhylpropane sulfonique, l'acide itaconique, l'anhydride maléique, l'acide maléique, l'acide vinylsulfonique, l'acide méthallyl sulfonique et leurs sels. De cette façon, ledit coagulant organique peut-être de nature très légèrement amphotère. Ce polymère ne nécessite pas le développement de procédé de polymérisation particulier. Il peut être obtenu par toutes les techniques de polymérisation bien connues par l'homme de métier : polymérisation en gel, polymérisation par précipitation, polymérisation en émulsion (aqueuse ou inverse) suivie ou non d'une étape distillation, polymérisation en suspension, polymérisation en solution, ces polymérisations étant suivies ou non d'une étape permettant d'isoler une forme sèche du (co)polymère par tous types de moyens bien connus de l'homme de métier. De manière avantageuse, dans la composition selon l'invention, ledit coagulant organique cationique est présent en une quantité allant de 3 g à 100 g (exprimée en matière active, à savoir en polymère), de préférence de 5 à 80 g et plus préférentiellement de 10 à 65 g pour 1 kg de chaux (exprimés en équivalent de chaux éteinte Ca(OH)2). Dans une forme de réalisation préférentielle de l'invention, ladite chaux est de la chaux éteinte et/ou de la chaux vive, toutes deux sous forme pulvérulente, et dans laquelle ledit coagulant organique cationique est également sous forme solide. Dans une variante selon l'invention, ladite chaux est de la chaux sous forme de lait de chaux et forme avec ledit coagulant organique cationique une suspension stable. La taille des particules de chaux n'est pas critique. Elles seront en général de taille majoritairement (plus de 90%) supérieure à 0,5 pm et majoritairement inférieure à 2 mm, voire 1 mm, de préférence inférieure à 500 pm. On entend par chaux vive, une matière solide minérale dont la composition chimique est principalement de l'oxyde de calcium CaO. La chaux vive est communément obtenue par cuisson de calcaire, principalement constitué de CaCO3, dont il peut subsister quelques pour cents dans la chaux. La chaux vive peut également contenir des impuretés telles que de l'oxyde de magnésium MgO, de la silice SiO2, des silicates ou encore de l'alumine AI203, voire un agent retardateur d'hydratation, à hauteur de quelques pourcents. Il est entendu que les impuretés sont exprimées sous les formes précitées mais peuvent en réalité apparaître sous des phases différentes. On entend par chaux éteinte ou chaux hydratée, un ensemble de particules solides, principalement sous forme d'hydroxyde de calcium Ca(OH)2, obtenu par "extinction", parfois appelée "hydratation", de chaux vive avec de l'eau. Cette chaux éteinte peut évidemment contenir les impuretés précitées, issues de la chaux vive. La chaux éteinte peut se présenter sous forme pulvérulente 25 ou sous forme de suspension. On entend par lait de chaux, une suspension aqueuse, fabriquée au départ de chaux vive ou de chaux hydratée. Les formes de réalisation liquide de la composition selon l'invention sont réalisées au départ de laits de chaux. 30 Comme mentionné précédemment, le coagulant organique cationique utilisé peut également être ramifié voir réticulé de préférence durant (et/ou éventuellement après) la polymérisation, en présence d'un agent ramifiant et éventuellement d'un agent de transfert. L'invention porte sur d'autres formes de réalisation de la composition. L'invention a aussi pour objet une utilisation de la composition susdite pour le conditionnement de boues De plus, l'invention se rapporte à une utilisation de la composition susdite pour le préchaulage des boues. On entend par préchaulage l'ajout de composé calcique à 10 une boue avant déshydratation. L'invention porte sur d'autres formes de réalisation de l'utilisation. L'invention se rapporte également à un procédé de déshydratation de boues, comprenant - une addition d'une composition telle que décrite précédemment, à des boues, notamment urbaines ou industrielles à traiter, avant déshydratation de cette dernière, - un conditionnement de ladite boue à laquelle ladite composition a été ajoutée, - une séparation solide/liquide de la boue conditionnée et - une collecte du solide issu de ladite séparation. Particulièrement, selon l'invention, ladite filtration est réalisée au moyen d'un filtre à bandes, d'un filtre-presse ou d'un décanteur centrifuge, de préférence un filtre-presse. 25 Généralement, la siccité du solide issu de la déshydratation est comprise dans la plage allant de 10% à 80%, notamment de 10% à 50%, en particulier entre 20% et 50% en poids. En général, la composition selon l'invention sera ajoutée à la boue avec un dosage qui correspond à des taux de chaulage (exprimé en 30 Ca(OH)2) de 5% à 100%, en particulier de 10% à 80%, notamment de 15% à 60% par rapport à la matière sèche de la boue. 15 20 L'invention porte sur d'autres formes de réalisation du procédé. D'autres caractéristiques, détails et avantages de l'invention ressortiront de la description donnée ci-après, à titre non limitatif et en 5 faisant référence aux exemples. Les coagulants organiques cationiques selon l'invention utilisés sont de poids moléculaire moyen pondéral inférieur à 5 millions g/mol et supérieur ou égal à 20 000 g/mol, de préférence de poids moléculaire moyen pondéral inférieur à 3 millions g/mol et supérieur ou 10 égal à 50 000 g/mol. De préférence, les coagulants organiques au sens de l'invention présentent une charge cationique supérieure ou égale à 4 meq/g, notamment à 4,5 meq/g, avantageusement supérieure ou égale à 5 meq/g et inférieure ou égale à 10, de préférence inférieure ou égale à 9 15 meq/g, en particulier inférieure ou égale à 7,5 meq/g Ces caractéristiques des � coagulants � les distinguent des polymères organiques cationiques, souvent qualifiés de � floculants � et qui possèdent des poids moléculaires moyen pondéraux souvent largement supérieurs à 5 millions g/mol et qui sont dits à longue chaîne. 20 Leur chaîne dite longue leur permet de ponter d'autres molécules, ce qui leur confère leur caractère floculant. De même, ces caractéristiques des � coagulants � les distinguent des polymères organiques dispersants qui présentent généralement une charge anionique (en tout cas lors d'une utilisation en 25 association avec de la chaux) et qui ont pour but de permettre la dispersion d'une substance ou d'une particule au sein d'un liquide dans lequel elle n'est pas soluble. La nature dispersante est principalement due à la répulsion entre charges portées par le dispersant (négative) et les particules de la boue (également négative) qui empêche toute 30 agglomération et maintient la dispersion entre particules. De par leur nature, les coagulants permettent une déstabilisation des particules (colloïdes) en suspension en neutralisant leur charge (annulation du potentiel ZETA) en comparaison des floculants qui forment de réels ponts entre particules pour réaliser des flocs, à savoir des agglomérats de particules déstabilisées. EXEMPLE 1 Formulation de composition poly-DADMACIchaux selon l'invention vis-à-vis d'autres associations de polymères et de chaux Trois familles de polymères sont comparées. Dans chaque famille le polymère le plus performant à mettre en oeuvre est déterminé. Des formulations sont préparées par intégration sous agitation des polymères testés, à des suspensions de chaux formulées à 300 gldm3. Pour chaque formulation des dosages de 5% ont été réalisés, dosages exprimés en pourcentage de matière active de polymère par rapport à l'équivalent sous forme d'oxyde CaO contenu dans la suspension de chaux. Tableau 1 Type de Nom Nature Poids Cationicité Dosage (% polymère commercial moléculaire (meq/g) en poids (forme) (g/mole) MA/CaO) Floculant EM copolymère 8 millions 4,73 5 °le cationique 840MBL acrylamide (émulsion) ADAME chlorométhylé Floculant EM 630 copolymère 20 millions NA 5 % anionique (émulsion) acrylamide acrylate de sodium Coagulant FL4820 homopolymère 1 million 6,2 5 % cationique (émulsion) de DADMAC selon l'invention Pour chaque essai réalisé, l'aspect de la formulation a été noté. Les résultats sont présentés au tableau 2 ci-dessous. Tableau 2 N° essai 1 2 3 Polymère EM 840 MBL EN 630 FL4820 organique Type Floculant Floculant Coagulant cationique anionique cationique Aspect de la Prise en masse I Prise en masse 1 Peu de suspension non utilisable non utilisable modification de l'aspect de la suspension Comme on peut le constater, la composition coagulant cationique type poly-DADMACIIait de chaux selon l'invention est la seule combinaison polymère/lait de chaux qui permette d'obtenir une suspension (pas de prise en masse). EXEMPLE 2 Intérêt d'une composition selon l'invention comprenant de la chaux 10 et du poly-DADMAC/chaux vis-à-vis d'autres associations de polymères et de chaux Les essais sont réalisés sur une installation de filtration pilote. L'installation comprend une cuve de préparation agitée de 200 dm3, une pompe de transfert et chargement ainsi qu'un filtre-presse 15 de type Netzsch composé de 11 plateaux pour une surface filtrante totale de 1 m2. La boue, issue de traitement biologique, a subi un traitement préalable de concentration sur table d'égouttage. La concentration en matière sèche de la boue est de 50 gldm3. 20 Trois familles de polymères sont comparées. Dans chaque famille le polymère le plus performant et la dose préférentielle à mettre en oeuvre sont préalablement déterminés; la dose est exprimée en pourcentage en poids de matière active (MA) par rapport au poids de matière sèche de boue (MS) (voir tableau 3). Tableau 3 Type de Nom Nature Poids Cationicité Dosage (% polymère commercial moléculaire (meq/g) en poids (forme) (g/mole) MA/MS) Floculant EM copolymère 8 millions 4,73 0,7 % cationique 840MBL acrylamide (émulsion) ADAME chlorométhylé Floculant EM 630 copolymère 20 millions NA 0,3 % anionique (émulsion) acrylamide acrylate de sodium Coagulant TS45SH homopolymère 1 million 6,2 1,5 0/0 cationique (poudre) de DADMAC Pour les trois polymères testés, on prépare 20 dm3 d'une solution de polymère concentrée à 10g 1dm3 dans un bac agité. Dans une cuve de 200 dm3 agitée, on prépare 100 dm3 de boue et on y ajoute, sous agitation la quantité de chaux éteinte nécessaire afin d'obtenir un taux de traitement de 34%. Le dosage exprimé représente en % la quantité de réactif en équivalent sec (en Ca(OH2) par rapport à la concentration en matière sèche de la boue. Pour les 2 premiers polymères (essais 1 et 2), la chaux est ajoutée à la boue sous la forme d'un lait de chaux concentré à 160 g/dm3. Après la dispersion de la chaux dans la boue, on ajoute la quantité prédéterminée de polymère en faisant référence aux concentrations illustrées au tableau 3 de chaque solution préparée de polymère. Pour le dernier polymère (essai n°3), la solution à 10 g/dm3 est incorporée au lait de chaux (concentré à 160 g/dm3 comme pour les essais 1 et 2), afin d'obtenir une composition (suspension) selon l'invention qui est ajoutée à la boue. On commence ensuite le cycle de filtration. Celui-ci est considéré comme terminé quand le débit spécifique devient inférieur à 10 dm31hlm2 de surface filtrante. Le cycle de filtration est stoppé après 2 heures de filtration dans tous les cas si le débit spécifique minimum n'est pas atteint. Pour chacun des polymères testés, on note l'aptitude au débâtissage des gâteaux formés. On effectue également une mesure de siccité (% matière sèche) sur les gâteaux prélevés après 24 heures à l'étuve à 105°C. Les résultats sont présentés au tableau 4 ci-dessous. Tableau 4 N° essai 1 2 3 Polymère EM 840 MBL EN 630 organique Composition lait de chaux- TS 45SH type Floculant Floculant Coagulant cationique anionique cationique Siccité du 27 % 28 % 31 % gâteau (% MS) Débâtissage Gâteau collant Gâteau collant OK Comme on peut le constater, la composition coagulant cationique type poly-DADMAC/lait de chaux selon l'invention (essai 3) est la seule combinaison polymèrellait de chaux qui permette d'obtenir une siccité de gâteau de filtration optimisée ainsi que de bonnes propriétés de débâtissage. EXEMPLE 3 Préparation d'une composition pulvérulente et stabilité à court terme On reproduit les conditions opératoires de l'exemple 2, mais seul le coagulant cationique (TS45SH, type poly-DADMAC) est utilisé, à un dosage de 2% dans cet exemple (au lieu de 1,5% dans l'exemple 2). Pour les 2 essais de cet exemple, on utilise comme composant minéral, une chaux vive fine ( EXEMPLE 4 Stabilité de la composition à long terme La boue, analogue à celle de l'exemple 2, est conditionnée en laboratoire par une composition pulvérulente selon l'invention contenant un coagulant cationique organique (poly-DADMAC) et de la chaux, la composition étant soit fraichement formulée soit utilisée après une période de stockage de 2 mois suivant sa formulation. La boue est traitée dans une cellule de filtration Faure qui simule une filtration industrielle sur filtre-presse. Le conditionnement est effectué en introduisant 2,5 dm3 de boue dans la cellule de filtration et la filtration se déroule pendant 2 heures, en observant une montée progressive de la pression jusqu'à 15 bars en 30 minutes puis un maintien de la pression pendant 1 heure à 15 bars. On mesure ensuite la matière sèche sur les gâteaux formés après 24 heures à l'étuve à 105°C. La composition pulvérulente selon l'invention est préparée de la manière suivante. Dans un malaxeur asynchrone (type Hobart), on introduit 1 kg de chaux pulvérulente du type de l'exemple 3, puis 50 g de coagulant en poudre TS45SH. Le tout est mélangé durant 10 minutes. Les résultats des traitements sont présentés au tableau 6. Tableau 6 N° essai 1 2 Forme de la composition Pulvérulente Pulvérulente Stockage de la composition Non 2 mois selon l'invention Siccité du gâteau (% MS) 33 % 32 Débatissage OK OK Le tableau 6 montre que le réactif formulé même après 2 mois de stockage garde une très bonne efficacité. EXEMPLE 5 Comparaison des performances de compositions selon l'invention par rapport à une association de FeCI3 et de chaux. Trois types de boues une boue biologique une boue industrielle et une boue biologique digérée sont conditionnées en laboratoire au moyen - d'une part, de combinaisons optimisées de FeCI3 et de chaux et, - d'autre part de compositions de poly-DADMAC et de chaux, selon l'invention Les boues sont conditionnées puis filtrées dans une cellule de filtration Faure, selon le protocole opératoire décrit à l'exemple 4. On calcule ensuite les quantités de boue produites. En effet, la limitation des coûts d'exploitation et d'élimination des boues incite à produire le moins de boue possible et à trouver le meilleur compromis entre la siccité finale et les quantités de réactifs de conditionnement à mettre en jeu. Dans la boue déshydratée, on retrouve la matière sèche de produit à traiter, l'eau résiduelle et les agents de conditionnement. Pour comparer les performances de différents conditionnements, outre la siccité, on cherchera à estimer la quantité de boues produites. On définit donc le rapport suivant: Q= Quantité de boue déshydratée/quantité de matière sèche initialement présente dans la boue à traiter Les résultats sont illustrés au tableau 7. 21 Tableau 7 Type de boues Boue biologique Boue industrielle Boue digérée N° essai 1 2 3 4 5 6 Conditionnement FeCI3 et lait Composition FeCl3 et chaux Composition FeCI3 et Composition de chaux poly-DADMAC pulvérulente poly-DADMAC chaux poly-DADMAC et chaux et lait de chaux et chaux Forme de la composition Suspension Pulvérulente Suspension Dosage de coagulant (% 8 1,5 8 1,5 5 1,0 en poids) Dosage de chaux (% en 30 30 20 15 26 26 poids) Siccité obtenue (% MS) 35 36 46 47 35 37 Débatissage OK OK OK OK OK OK Quantité de boue 3,9 3,7 2,9 2,6 3,7 3,4 produite (Q) Comme on peut le constater, les compositions selon l'invention montrent dans tous les cas de meilleures performances (voir essais 2, 4 et 6 par rapport à la combinaison de FeCI3 avec de la chaux û essais comparatifs: 1,3 et 5. Les siccités des gâteaux sont systématiquement supérieures et la quantité de coagulant à mettre en oeuvre est très largement diminuée, de même, il est parfois possible également de diminuer la dose de chaux (que ce soit sous forme pulvérulente ou sous forme lait de chaux). Les quantités de boue produite sont diminuées (diminution des doses de réactifs + augmentation de la siccité), ce qui procure un avantage d'exploitation important et diminue les couts d'élimination des boues. EXEMPLE 6 Comparaison des performances de la composition selon l'invention par rapport à une composition contenant un floculant cationique On soumet une boue digérée à trois types de conditionnement qui sont présentés au tableau 8 ci-dessous. Cette boue est ensuite filtrée via une cellule de filtration Faure, selon un protocole opératoire identique à celui présenté à l'exemple 4. La composition pulvérulente de poly-DADMAC et de chaux selon l'invention est préparée selon un protocole opératoire identique à celui présenté à l'exemple 4. Le mélange est stocké pendant une semaine avant son utilisation. La composition selon l'invention de poly-DADMAC et de chaux sous forme liquide est obtenue de la manière suivante. Dans un bécher agité, on introduit 1 kg de lait de chaux concentré à 40% de matière sèche, puis on a ajouté 76,9 g de coagulant poly-DADMAC sous forme liquide et concentré à 20% de matière active. Le tout a été mélangé durant 10 minutes puis stocké durant une semaine. La suspension formulée a une concentration de 38,6% en chaux. Après 1 semaine, le mélange liquide a peu décanté et conserve son caractère pompable. Les résultats sont présentés au tableau 8. Tableau 8 N° essai 1 2 3 conditionnement Floculant Coagulant poly- Coagulant poly- cationique DADMAC et DADMAC et chaux chaux Forme Liquide Pulvérulente Liquide Dosage de l'agent 1 °/O 20 % 26 % de conditionnement (% en poids) Siccité obtenue (% 19 30 37 en poids MS) Débatissage Collant OK OK Quantité de boue 5,4 4,2 3,4 produite (Q) Comme on peut le constater, les essais réalisés avec les compositions selon l'invention (poly-DADMAC et chaux) permettent d'améliorer grandement les performances de déshydratation ainsi que le débâtissage du gâteau. Aussi bien le mélange pulvérulent que le mélange liquide montrent une bonne stabilité de formulation après une semaine. On ne note aucune altération des performances par rapport à un mélange fraichement réalisé. Par rapport à un conditionnement organique, le couple poly-DADMAC/chaux permet une réduction de la quantité de boues produites. Il y a autant de chaux et poly-DADMAC dans l'essai 2 que l'essai 3 car le dosage est exprimé en Ca(OH)2 dans l'essai 3 EXEMPLE 7 Intérêt sur centrifugeuse On soumet une boue biologique à deux types de conditionnement avant déshydratation sur centrifugeuse. Le premier conditionnement comprend une addition d'un floculant cationique et de chaux pulvérulente tandis que le second conditionnement comprend une addition d'un floculant cationique et d'une composition pulvérulente selon l'invention contenant du poly-DADMAC et de la chaux. Pour chaque conditionnement la dose optimale de floculant est optimisée et la chaux pulvérulente utilisée est analogue à celle de l'exemple 3. La composition pulvérulente de poly-DADMAC et de chaux est un mélange pulvérulent préparé tel qu'indiqué à l'exemple 5. On ajoute à la boue, soit la chaux (essai 1) soit la composition selon l'invention, contenant le poly-DADMAC et la chaux (essai 2) et on mélange avant l'ajout du floculant cationique. La boue floculée est déshydratée suivant une procédure simulant une déshydratation sur centrifugeuse. Les résultats sont présentés au tableau 9. Tableau 9 N° essai 1 2 Dosage de floculant (% 0,55 0,08 en poids) Réactif ajouté Chaux (poly-DADMAC et chaux) Forme du réactif pulvérulent pulvérulent Quantité de réactif (% 30 30 en poids) Siccité obtenue 36 35 Comme on peut le constater, en association avec un floculant, le réactif formulé permet d'obtenir des performances de filtration20 similaires à un conditionnement floculant/chaux, mais la composition selon l'invention permet de diminuer de 85% la dose de floculant à mettre en oeuvre. La composition selon l'invention peut donc être mise en oeuvre en combinaison avec d'autres agents de conditionnements minéraux ou organiques. Il est bien entendu que la présente invention n'est en aucune façon limitée aux formes de réalisations décrites ci-dessus et que bien des modifications peuvent y être apportées sans sortir du cadre des revendications annexées. Par exemple, la composition selon l'invention est fournie en mélange prêt à l'emploi sur le site où elle doit être utilisée. Elle est ajoutée en une seule étape à la boue à conditionner à partir d'un réservoir unique. La chaux et ledit au moins un coagulant organique peuvent également être introduits conjointement en deux points d'injection, notamment prémélangés avant leur introduction dans la boue.. Le vocable " composition " employé ici, couvre donc par simplicité cette variante, mais en tout état de cause, le conditionnement selon l'invention ne requiert donc pas nécessairement plusieurs étapes puisque comme susdit, la composition est ajoutée de préférence en une seule étape. REVENDICATIONS1. Composition de traitement de boues comprenant un composé minéral et un composé organique, caractérisée en ce qu'elle est une composition de conditionnement de boues dans laquelle ledit composé minéral est de la chaux et en ce que ledit composé organique est un coagulant organique cationique présentant un poids moléculaire moyen pondéral inférieur ou égal à 5 millions g/mol et supérieur ou égal à 20.000 g/mol, ledit coagulant organique cationique étant choisi dans le groupe des polymères linéaires ou ramifiés à base de sels de diallyldialkyl ammonium. 2. Composition selon la revendication 1, dans laquelle ledit coagulant organique cationique présente une charge cationique supérieure ou égale à 4 meq/g et inférieure ou égale à 10 meq/g, de préférence supérieure ou égale à 4,5 meq/g et inférieure ou égale à 9 meglg et de manière plus préférentielle supérieure ou égale à 5 meglg et inférieure ou égale à 7,5 meq/g. 3. Composition selon la revendication 1 ou 2, dans laquelle ledit polymère à base de sels de diallyldialkyl ammonium est un polymère à base de composés de formule générale : (CH2=CH-CH2)2N{R1R2, X- dans laquelle X" représente un halogénure ou un autre contre-ion de charge négative, RI et R2 représentent indépendamment l'un de l'autre un atome d'hydrogène ou une chaîne alkyle en CI à Cao. 4. Composition selon la revendication 3, dans laquelle ledit polymère est un polymère de chlorure de diallyl diméthyl ammonium. 5. Composition selon l'une quelconque des revendications 1 à 4, dans laquelle ledit polymère linéaire ou ramifié à base de sels de diallyldialkyl ammonium est un copolymère et comprend un ou plusieurs autres monomères choisi dans le groupe constitué des monomères non ioniques, tel que l'acrylamide, le méthacrylamide, la N-vinyl pyrrolidone, le vinylacétate, l'alcool vinylique, les esters acrylate, l'alcool allylique, le N-vinyl acétamide ou la N-vinylformamide, des monomères cationiques tels que le dialkylaminoalkyl (méth)acrylate, le dialkylaminoalkyl (méth)acrylamide, leurs sels d'ammonium quaternaire ou leurs sels d'acides, comme par exemple I'acrylate de diméthylaminoéthyle (ADAME), du méthacrylate de diméthylaminoéthyle (MADAME), quaternisés ou salifiés, du chlorure d'acrylamidopropyltriméthylammonium (APTAC) et du chlorure de méthacrylamidopropyltriméthylammonium (MAPTAC). 6. Composition selon l'une quelconque des revendications précédentes, dans laquelle ledit coagulant organique cationique comporte, en association aux charges cationiques, des charges anioniques portées par des monomères anioniques, tels que, par exemple, l'acide (méth)acrylique, l'acide acrylamidométhylpropane sulfonique, l'acide itaconique, l'anhydride maléique, l'acide maléique, l'acide vinyl-sulfonique, l'acide méthallyl sulfonique et leurs sels. 7. Composition selon l'une quelconque des revendications précédentes, dans laquelle ledit coagulant organique cationique est présent en une quantité allant de 3 g à 100 g, de préférence de 5 à 80 g et plus préférentiellement de 10 à 65 g pour 1 kg de chaux (exprimés en équivalent de chaux éteinte Ca(OH)2). 8. Composition selon l'une quelconque des revendications précédentes, dans laquelle ladite chaux est de la chaux éteinte et/ou de la chaux vive, toutes deux sous forme pulvérulente, et dans laquelle ledit coagulant organique cationique est également sous forme solide. 9. Composition selon l'une quelconque des revendications 1 à 8, dans laquelle ladite chaux est de la chaux éteinte sous forme de lait de chaux et forme avec ledit coagulant organique cationique une suspension stable. 10. Utilisation de la composition selon l'une quelconque des revendications 1 à 9 pour le conditionnement de boues. 11. Utilisation de la composition selon l'une quelconque des revendications 1 à 10 pour le préchaulage des boues. 12. Procédé de déshydratation de boues, comprenant:- une addition d'une composition selon l'une quelconque des revendications 1 à 9 à des boues, notamment urbaines ou industrielles à traiter avant déshydratation de cette dernière, un conditionnement de ladite boue à laquelle ladite composition a été ajoutée, - une filtration de la boue ainsi conditionnée et une collecte du solide issu de ladite séparation. 13. Procédé selon la revendication 12, dans laquelle ladite filtration est réalisée au moyen d'un filtre à bandes, d'un filtre-presse ou d'un décanteur centrifuge et de préférence un filtre-presse. 14. Procédé selon l'une des revendications 12 ou 13, dans lequel la siccité du solide issu de ladite séparation est comprise dans la plage allant de 10 à 80%, notamment de 10 à 50 % et en particulier de 20 à 50 % en poids.